(12) JP 2017-66263 A 2017.4.6  なお、表１中の各成分についての詳細は以下の通りである。  試験⽚作製⼯程  厚さ１００μｍのＰＥＴ基板（帝⼈デュポンフィルム（株）製、「テトロンＧ２」）上 に実施例１〜６及び⽐較例１〜２のように調製した組成物をバーコーターでそれぞれ塗布 し、次いで、乾燥炉内にて、１００℃で３０分間、乾燥硬化させることにより、ＰＥＴ基 板上に組成物の硬化塗膜を形成し、試験⽚を作製した。硬化塗膜の膜厚は１００μｍであ った。  真鍮ブラシを１．０ｋｇ荷重で硬化塗膜に押し当て、１０往復移動させて、１０分以内 に⽬視で傷の有無を評価した。評価は下記の２段階で⾏なった。  硬化塗膜が形成された試験⽚を、ＪＩＳ Ｋ ５６００ ５−４に準拠して評価した。  （３）塗膜硬度  （２）耐油性  油性マジック（ＺＥＢＲＡ社製、「マッキー極細」）で、直径１．０ｃｍの丸印を描い て、油性マジックのはじき具合を⽬視で評価した。評価は下記の２段階で⾏なった。 「○」：油性マジックのはじきが観察される。 「×」：油性マジックのはじきが観察されない。 「○」：傷が観察されない。 「×」：傷が観察される。  芳⾹族ポリイソシアネートの変性体  ウレタン化触媒  （Ｆ）フィラー  （Ａ）ポリオール ・PLACCEL 305T：ＯＨ基価３０５ｍｇＫＯＨ／ｇ、（株）ダイセル製。 【００６４】  (Ｂ)脂肪族ポリイソシアネート及び／または該脂肪族ポリイソシアネートの変性体 ・タケネートD-170N：三井化学（株）製。 ・デュラネート D201：旭化成ケミカルズ（株）製。 【００６５】  （Ｃ）末端が⽔酸基で変性されたポリジアルキルシロキサン ・Silmer OH Di-10：SILTECH社製。 ・KF-9701：（株）ダイセル製。 【００６６】  （Ｄ）ヒンダードアミン系光安定剤 ・Ｋｅｍｉｓｔａｂ ２９：ケミプロ化成（株）製。 【００６７】  （Ｅ）紫外線吸収剤 ・ＫＥＭＩＳＯＲＢ １１３：ケミプロ化成（株）製。 【００６８】 ・ＹＡ０１０Ｃ−ＳＭ−１：（株）アドマテックス製。 【００６９】 ・Zn-Octoate 22%：ＤＩＣ（株）製。 【００７０】 ・タケネートD-110：三井化学（株）製。  末端がカルボキシル基で変性されたポリジアルキルシロキサン ・X-22-162C：信越化学⼯業（株）製。 【００７１】 【００７２】  （１）⾃⼰修復性 【００７３】 【００７４】